미연신의 중간 베이스 필름의 취성을 개선해, 안정적으로 고리형 올레핀계 수지 필름을 제조할 수 있는 방법을 제공한다. 고리형 올레핀계 수지를 압출해 온도 230~260℃, 용융 점도가 500~3000 Pa S로 필름형에 압출기 14에서 다이 16에서 용융 압출, 용융 압출된 필름 12 A를 캐스팅하는 것과 동시에 분자 배향 처리하고 필름 12 A를 권취기 26에서 감는다. 이어서 송출기 32에서 필름 12 B를 송출하고 종연신부 34 및 횡연신부 40에서 필름 12 B를 연신하여 리터데이션을 발현시켜 광학 필름 12 C를 제조한다.
To provide a process of stably producing a cycloolefin resin film by improving the brittleness of an unoriented intermediate base film. A cycloolefin resin is melt-extruded at an extrusion temperature of 230-260°C and a melt viscosity of 500-3,000 PaS into a film from the die 16 using the extruder 14, the melt-extruded film 12A is cast and at the same time subjected to molecular orientation treatment, and the film 12A is wound with the winder 26. Subsequently the film 12B is sent out from the delivery machine 32 and stretched by the machine- and transverse-direction stretching sections 34, 40 to develop retardation and produce the optical film 12C.